(57)【要約】      （修正有）【課題】セルロース繊維集合体を解繊し、セルロース繊維と熱可塑性樹脂が均一に混合されたセルロース繊維含有熱可塑性樹脂組成物を得る製造方法を提供する。【解決手段】機械的手段でセルロース集合体を解繊する工程、攪拌手段として回転羽根を有するミキサーに、解繊されたセルロース繊維と熱可塑性樹脂を入れて攪拌することで、発生した摩擦熱により前記熱可塑性樹脂を溶融させて、解繊されたセルロース繊維と前記熱可塑性樹脂からなる混合物を得る工程、前記混合物を、加温装置を備えた混練手段に供給して混練する工程であり、前工程の混合時の温度よりも５０℃を超える温度まで低下させることなく混練する工程を有している、セルロース繊維含有熱可塑性樹脂組成物の製造方法。【選択図】なし【特許請求の範囲】
【請求項１】
機械的手段でセルロース集合体を解繊する工程、
混合機に解繊されたセルロース繊維と熱可塑性樹脂を入れて攪拌することで、解繊されたセルロース繊維と前記熱可塑性樹脂からなる混合物を得る工程、
前記混合物を、加温装置を備えた混練手段に供給して混練する工程であり、前工程の混合時の温度よりも５０℃を超える温度まで低下させることなく混練する工程、
を有している、セルロース繊維含有熱可塑性樹脂組成物の製造方法。
【請求項２】
前記加温装置を備えた混練手段に供給して混練する工程の後、押出成形機にて溶融混練し、６０〜２００メッシュ（ＪＩＳ  Ｚ８８０１及びＩＳＯ  ３３１０）のメッシュ部を通過させた後、押し出す工程を有している、請求項１記載の製造方法。
【請求項３】
機械的手段でセルロース集合体を解繊する工程、
混合機に解繊されたセルロース繊維と熱可塑性樹脂を入れて攪拌することで、解繊されたセルロース繊維と前記熱可塑性樹脂からなる混合物を得る工程、
前記混合物を押出成形機にて溶融混練し、６０〜２００メッシュ（ＪＩＳ  Ｚ８８０１及びＩＳＯ  ３３１０）のメッシュ部を通過させた後、押し出す工程を有している、セルロース繊維含有熱可塑性樹脂組成物の製造方法。
【請求項４】
前記機械的手段でセルロース集合体を解繊する工程が、攪拌手段として回転羽根を有するミキサー中にセルロース繊維集合体を入れ、高速攪拌することにより、前記セルロース繊維集合体を解繊する工程である、請求項１〜３のいずれか１項記載の製造方法。
【請求項５】
前記機械的手段でセルロース集合体を解繊する工程が、攪拌手段として回転羽根を有するミキサー中にセルロース繊維集合体を入れ、高速攪拌することにより、前記セルロース繊維集合体を解繊するとき、前記セルロース繊維集合体として棒状のパルプシートを用い、ミキサーの羽根とのなす角度が４５°〜９０°の範囲になるようにして、前記棒状のパルプシートと前記羽根を接触させて解繊する工程である、請求項１〜３のいずれか１項記載の製造方法。
【請求項６】
前記機械的手段でセルロース集合体を解繊する工程が、セルロース繊維集合体を解繊機（但し、回転羽根を有するミキサーは除く）により解繊して、綿状のセルロース繊維を得る工程である、請求項１〜３のいずれか１項記載の製造方法。
【請求項７】
前記機械的手段でセルロース集合体を解繊する工程が、加温手段を備えた混練手段（但し、回転羽根を有するミキサーと解繊機は除く）により解繊して、綿状のセルロース繊維を得る工程である、請求項１〜３のいずれか１項記載の製造方法。
【請求項８】
前記混合機により、解繊されたセルロース繊維と前記熱可塑性樹脂からなる混合物を得る工程が、
前記混合機として、攪拌手段として回転羽根を有するミキサーを使用し、前記ミキサーに解繊されたセルロース繊維と熱可塑性樹脂を入れて攪拌することで、発生した摩擦熱により前記熱可塑性樹脂を溶融させ、解繊されたセルロース繊維に前記熱可塑性樹脂が付着した混合物を得る工程である、請求項１〜７のいずれか１項記載の製造方法。
【請求項９】
前記混合機により、解繊されたセルロース繊維と前記熱可塑性樹脂からなる混合物を得る工程が、
前記混合機として、加温手段を備えた混練手段（但し、回転羽根を有するミキサーは除く）を使用し、前記混練手段に解繊されたセルロース繊維と熱可塑性樹脂を入れて加温しながら攪拌することで、前記熱可塑性樹脂を溶融させ、解繊されたセルロース繊維と前記熱可塑性樹脂からなる混合物を得る工程である、請求項１〜７のいずれか１項記載の製造方法。
【請求項１０】
前記加温装置を備えた混練手段が、ニーダー、バンバリミキサー、バッチ溶融混練材料を喰い込んだ状態でシリンダー内に供給できるロール又はスクリューを有する押出機、オープンロール混練機（ロールミル）から選ばれるものである、請求項１〜９のいずれか１項記載の製造方法。
【請求項１１】
請求項１〜１０のいずれか１項記載の製造方法により得られたセルロース繊維含有熱可塑性樹脂組成物から得られた樹脂成形体であり、下記要件（ａ）及び（ｂ）を満たす樹脂成形体。
（ａ）前記組成物から射出成形して得られた厚さ３ｍｍの樹脂成形体の表面に存在するセルロース繊維塊の内、最大径又は最大長さが０．５ｍｍ以上のセルロース繊維塊の数が５個／５００cm2以下であること。
（ｂ）前記組成物７ｇから得られた厚さ１００〜８００μmのプレス成形体に存在するセルロース繊維塊の内、最大径又は最大長さが０．５ｍｍ以上のセルロース繊維塊の数が２０個／７ｇ以下であること。
【請求項１２】
密度が０．４〜１．３ｇ／ｃｍ3である、請求項１１記載の樹脂成形体。
【発明の詳細な説明】
【技術分野】
【０００１】
本発明は、セルロース繊維含有熱可塑性樹脂組成物の製造方法と、前記方法で得られた組成物からなる樹脂成形体に関する。
【背景技術】
【０００２】
樹脂成形体の機械的強度を高めるため、ガラス繊維等の無機繊維を配合したものが汎用されている（特許文献１〜４）。しかし、無機繊維が配合された樹脂成形体は、焼却時に無機繊維に由来する残渣が発生して、この残渣を埋め立て処理等する必要があるため、無機繊維を使用しない樹脂成形体が求められている。
【先行技術文献】
【特許文献】
【０００３】
【特許文献１】特開平７−８０８３４号公報
【特許文献２】特開平８−２０７０６８号公報
【特許文献３】特開２００３−２４５９６７号公報
【特許文献４】特公平３−５２３４２号公報
【特許文献５】特開２００３−１０３５１６号公報
【特許文献６】特開２００７−８４７１３号公報
【発明の概要】
【発明が解決しようとする課題】
【０００４】
特許文献５に記載の方法により得られた木粉含有コンパウンドからなる成形体は、焼却時に燃焼残渣を生じない点で優れているが、成形体は重く、機械的強度が充分ではない。
【０００５】
木粉に代えてセルロース繊維を使用した場合、成形体の機械的強度を高めることができるが、セルロース繊維の解繊が充分でないと、成形体中にセルロースが均一に分散されず、成形体の機械的強度にむらが生じてしまい、実用できない。
【０００６】
本願出願人は、先にセルロース繊維含有熱可塑性樹脂組成物に関する発明を出願している（特許文献６）。前記組成物から得られた樹脂成形体は、セルロース繊維の分散性が良いため、成形品外観が美しく、機械的強度も優れているものである。
【０００７】
特許文献６の発明は、セルロース繊維集合体を解繊する第１工程、解繊されたセルロース繊維に前記熱可塑性樹脂が付着した混合物を得る第２工程、前記混合物を冷却しながら低速攪拌する第３工程を有しています。そして、押出成形機に供給できる形態にするため、第２工程から第３工程に移行するときに冷却して造粒する操作が必要となる。実施例では、第２工程から第３工程に移行するとき、８０℃に冷却して造粒物を得た後、押出機に供給して、１９０℃で押出成形している。よって、一旦８０℃まで冷却したものを１９０℃まで加温しなければならず、エネルギー損失が大きく、生産効率も悪いという点で改善の余地があった。
【０００８】
本発明は、セルロース繊維集合体を解繊して、セルロース繊維と熱可塑性樹脂が均一に混合されたセルロース繊維含有熱可塑性樹脂組成物を得る製造方法を提供するものであり、製造時に要するエネルギー量を低減することができ、生産効率も高く、更にセルロース繊維の分散性をより高めることで、より美しい外観を有する成形体が得られる製造方法を提供することを課題とする。
【課題を解決するための手段】
【０００９】
本発明は、課題の解決手段として、下記の各発明を提供する。
（１）機械的手段でセルロース集合体を解繊する工程、
混合機に解繊されたセルロース繊維と熱可塑性樹脂を入れて攪拌することで、解繊されたセルロース繊維と前記熱可塑性樹脂からなる混合物を得る工程、
前記混合物を、加温装置を備えた混練手段に供給して混練する工程であり、前工程の混合時の温度よりも５０℃を超える温度まで低下させることなく混練する工程、
を有している、セルロース繊維含有熱可塑性樹脂組成物の製造方法。
（２）前記加温装置を備えた混練手段に供給して混練する工程の後、押出成形機にて溶融混練し、６０〜２００メッシュ（ＪＩＳ  Ｚ８８０１及びＩＳＯ  ３３１０）のメッシュ部を通過させた後、押し出す工程を有している、請求項１記載の製造方法。
（３）機械的手段でセルロース集合体を解繊する工程、
混合機に解繊されたセルロース繊維と熱可塑性樹脂を入れて攪拌することで、解繊されたセルロース繊維と前記熱可塑性樹脂からなる混合物を得る工程、
前記混合物を押出成形機にて溶融混練し、６０〜２００メッシュ（ＪＩＳ  Ｚ８８０１及びＩＳＯ  ３３１０）のメッシュ部を通過させた後、押し出す工程を有している、セルロース繊維含有熱可塑性樹脂組成物の製造方法。
（４）前記機械的手段でセルロース集合体を解繊する工程が、攪拌手段として回転羽根を有するミキサー中にセルロース繊維集合体を入れ、高速攪拌することにより、前記セルロース繊維集合体を解繊する工程である、請求項１〜３のいずれか１項記載の製造方法。
（５）前記機械的手段でセルロース集合体を解繊する工程が、攪拌手段として回転羽根を有するミキサー中にセルロース繊維集合体を入れ、高速攪拌することにより、前記セルロース繊維集合体を解繊するとき、前記セルロース繊維集合体として棒状のパルプシートを用い、ミキサーの羽根とのなす角度が４５°〜９０°の範囲になるようにして、前記棒状のパルプシートと前記羽根を接触させて解繊する工程である、請求項１〜３のいずれか１項記載の製造方法。
（６）前記機械的手段でセルロース集合体を解繊する工程が、セルロース繊維集合体を解繊機（但し、回転羽根を有するミキサーは除く）により解繊して、綿状のセルロース繊維を得る工程である、請求項１〜３のいずれか１項記載の製造方法。
（７）前記機械的手段でセルロース集合体を解繊する工程が、加温手段を備えた混練手段（但し、回転羽根を有するミキサーと解繊機は除く）により解繊して、綿状のセルロース繊維を得る工程である、請求項１〜３のいずれか１項記載の製造方法。
（８）前記混合機により、解繊されたセルロース繊維と前記熱可塑性樹脂からなる混合物を得る工程が、
前記混合機として、攪拌手段として回転羽根を有するミキサーを使用し、前記ミキサーに解繊されたセルロース繊維と熱可塑性樹脂を入れて攪拌することで、発生した摩擦熱により前記熱可塑性樹脂を溶融させ、解繊されたセルロース繊維に前記熱可塑性樹脂が付着した混合物を得る工程である、請求項１〜７のいずれか１項記載の製造方法。
（９）前記混合機により、解繊されたセルロース繊維と前記熱可塑性樹脂からなる混合物を得る工程が、
前記混合機として、加温手段を備えた混練手段（但し、回転羽根を有するミキサーは除く）を使用し、前記混練手段に解繊されたセルロース繊維と熱可塑性樹脂を入れて加温しながら攪拌することで、前記熱可塑性樹脂を溶融させ、解繊されたセルロース繊維と前記熱可塑性樹脂からなる混合物を得る工程である、請求項１〜７のいずれか１項記載の製造方法。
（10）前記加温装置を備えた混練手段が、ニーダー、バンバリミキサー、バッチ溶融混練材料を喰い込んだ状態でシリンダー内に供給できるロール又はスクリューを有する押出機、オープンロール混練機（ロールミル）から選ばれるものである、請求項１〜９のいずれか１項記載の製造方法。
（11）請求項１〜１０のいずれか１項記載の製造方法により得られたセルロース繊維含有熱可塑性樹脂組成物から得られた樹脂成形体であり、下記要件（ａ）及び（ｂ）を満たす樹脂成形体。
（ａ）前記組成物から射出成形して得られた厚さ３ｍｍの樹脂成形体の表面に存在するセルロース繊維塊の内、最大径又は最大長さが０．５ｍｍ以上のセルロース繊維塊の数が５個／５００cm2以下であること。
（ｂ）前記組成物７ｇから得られた厚さ１００〜８００μmのプレス成形体に存在するセルロース繊維塊の内、最大径又は最大長さが０．５ｍｍ以上のセルロース繊維塊の数が２０個／７ｇ以下であること。
（12）密度が０．４〜１．３ｇ／ｃｍ3である、請求項１１記載の樹脂成形体。
【発明の効果】
【００１０】
本発明のセルロース繊維含有組成物の製造方法によれば、エネルギー消費量を低減させることができ、効率的に連続的に解繊されたセルロース繊維と熱可塑性樹脂の混合物を得ることができる。このため、セルロース繊維含有組成物を用いて成形する場合には成形性も良く、得られた樹脂成形体中には、セルロース繊維が均一に分散され、軽量で機械的強度が高い。
【図面の簡単な説明】
【００１１】
【図１】（ａ）は、本発明の製造方法中、機械的手段でセルロース集合体を解繊する工程で使用できる棒状パルプシートの斜視図、（ｂ）は、（ａ）の平面図。
【図２】（ａ）は、図１とは別形態の板状のパルプシートの斜視図、（ｂ）は（ａ）の平面図、（ｃ）は更に別形態の板状のパルプシートの平面図。
【図３】図１の棒状パルプシートを用いた場合の解繊方法を説明するための図。
【発明を実施するための形態】
【００１２】
＜セルロース繊維含有熱可塑性樹脂組成物の製造方法＞
以下、本発明の製造方法を工程ごとに説明する。
【００１３】
（１）第１工程
第１工程の処理は、機械的手段でセルロース集合体を解繊する工程であり、機械的手段でセルロース集合体を解繊できる方法であれば特に制限されないが、下記の４つの工程から選択して適用することが好ましい。
【００１４】
（第１ａ工程）
第１ａ工程は、攪拌手段として回転羽根を有するミキサー中にセルロース繊維集合体を入れ、高速攪拌することにより、前記セルロース繊維集合体を解繊する工程である。
【００１５】
ミキサーは、攪拌手段として回転羽根を有するものであればよく、好ましくは加温手段を有しているものであり、例えば、三井鉱山（株）製ヘンシェルミキサー、ＦＭ２０Ｃ／Ｉ（容量２０Ｌ）や（株）カワタ製スーパーミキサー、ＳＭＶ−２０（容量２０Ｌ）を用いることができる。
【００１６】
回転羽根は、通常、上羽根と下羽根の２枚構成、あるいは上羽根、中間羽根、下羽根の３枚構成であるが、その枚数に制約はない。また、羽根の形状に制約はないが、たとえば上羽根には混練用タイプ、下羽根には高循環・高負荷用、中間羽根を使用する場合は溶融液用を用いる。
【００１７】
第１ａ工程では、攪拌時の回転羽根の平均周速が１０〜１００ｍ／秒の範囲で攪拌することが好ましく、より好ましくは平均周速が１０〜９０ｍ／秒、更に好ましくは平均周速が１０〜８０ｍ／秒で攪拌する。
【００１８】
第１ａ工程における処理は、セルロース繊維集合体の解繊を充分に行うことができればよく、例えば、セルロース繊維集合体が綿状に変化したことが目視にて確認できた時点を第１工程の処理の終了とすることができる。回転羽根の平均周速と攪拌時間は、セルロース繊維集合体の種類、形状、大きさ、投入量等により変化するものであるため、前記したように綿状に変化した時点を基準とすることが好適である。
【００１９】
（第１ｂ工程）
第１ｂ工程は、攪拌手段として回転羽根を有するミキサー中にセルロース繊維集合体を入れ、高速攪拌することにより、前記セルロース繊維集合体を解繊するとき、前記セルロース繊維集合体として棒状のパルプシートを用い、ミキサーの羽根とのなす角度が４５°〜９０°の範囲になるようにして、前記棒状のパルプシートと前記羽根を接触させて解繊する工程である。
【００２０】
第１ｂ工程において、攪拌手段として回転羽根を有するミキサー中にセルロース繊維集合体を入れ、高速攪拌することにより、前記セルロース繊維集合体を解繊する。
【００２１】
第１ｂ工程で用いるセルロース繊維集合体は、棒状のパルプシートである。「棒状」とは、細長い形状で、単なる１枚のシートよりも強度の大きなものを意味する。棒状のパルプシートとしては、例えば、
（I）パルプシートを１回巻き又は２回巻き以上（好ましくは２〜５回巻き）丸めて筒状にしたもの、
（II）パルプシートを１巻き又は２巻き以上丸めて筒状にした後、半径方向に押し潰して細長い板状にしたもの、
（III）パルプシートを交互に異なる方向になるように１回又は複数回（好ましくは２〜１０回）折り畳んで細長い板状にしたもの、
（IV）パルプシートを同一方向に１回又は複数回（好ましくは２〜１０回）折り畳んで細長い板状にしたもの、
（V）パルプシートをランダムな方向に１回又は複数回（好ましくは２〜１０回）折り畳んで細長い板状にしたもの、等を用いることができる。
【００２２】
パルプシートの形状は特に制限されるものではなく、上記（I）〜（V）の形態にできるものであればよく、長方形、正方形、円、扇形、三角形、五角形以上の多角形等のものを用いることができる。
【００２３】
パルプシートは、例えば、厚さが０．１〜５ｍｍ、好ましくは１〜３ｍｍ、幅１０〜５０ｃｍ、長さ６０〜１００ｃｍ程度のものを用いることができる。
【００２４】
パルプシートは、ＪＩＳ  Ｐ８１１２，Ｐ８１３１に記載された方法（ミューレン破裂強さ試験機を使用）により測定される破裂強さが０．５〜１０．０kPaｍ2／ｇの範囲であることが好ましい。この範囲内であると、上記した（I）〜（V）の方法を適用して、棒状のパルプシートを得ることができる。なお、引張強度が上記の下限値未満であっても、巻き回数や折り畳み回数をより多くすればよい。
【００２５】
（I）の筒状形態のものは、例えば、図１（ａ）、（ｂ）に示すようにして筒状に巻かれたものである。図１では、パルプシートが２回半巻かれた状態を示している。これを押し潰したものが（II）の板状形態のものになる。
【００２６】
（III）の板状形態のものは、例えば、図２（ａ）、（ｂ）に示すようにして、パルプシートを交互に異なる方向になるように折り畳んで、細長い板状にしたもの（即ち、蛇腹状に折り畳んだもの）である。図２（ｃ）は、（IV）の板状形態に相当する、同じ方向に折り畳まれたものを示している。
【００２７】
棒状のパルプシートは、上記（I）〜（V）の筒状又は板状のパルプシートと同程度の強度を有しているものであれば、巻いたり、折り畳んだりすることなく、単に１枚のシートを切断しただけのものでもよい。
【００２８】
棒状のパルプシートは、作業性を考慮すると、縦長さ／横幅（直径）の比率が３以上であることが好ましい。
【００２９】
ミキサーは、攪拌手段として回転羽根を有するものであればよく、好ましくは加温手段を有しているものであり、例えば、三井鉱山（株）製ヘンシェルミキサー、ＦＭ２０Ｃ／Ｉ（容量２０Ｌ）や（株）カワタ製スーパーミキサー、ＳＭＶ−２０（容量２０Ｌ）を用いることができる。
【００３０】
回転羽根は、通常、上羽根と下羽根の２枚構成、あるいは上羽根、中間羽根、下羽根の３枚構成であるが、その枚数に制約はない。また、羽根の形状に制約はないが、たとえば上羽根には混練用タイプ、下羽根には高循環・高負荷用、中間羽根を使用する場合は溶融液用を用いる。
【００３１】
第１ｂ工程では、攪拌時の回転羽根の平均周速が１０〜１００ｍ／秒の範囲で攪拌することが好ましく、より好ましくは平均周速が１０〜９０ｍ／秒、更に好ましくは平均周速が１０〜８０ｍ／秒で攪拌する。
【００３２】
第１ｂ工程では、図３に示すようにして、パルプシートを棒状にしたものと、ミキサーの羽根とのなす角度が所定範囲になるようにして解繊する。図３は、棒状のパルプシートとミキサーの羽根との接触状態を説明するためのものであり、ミキサーの構造を説明するためのものではない。
【００３３】
第１ｂ工程では、図３に示す棒状のパルプシート１の中心線と、ミキサー１０の羽根１１の中心線（又は回転状態の羽根１１により生じる円形回転面の表面）とのなす角度αは、４５〜９０°であり、好ましくは６０〜９０°、より好ましくは７５〜９０°であり、９０°かそれに近似した角度であることが更に好ましい。なお、上記したとおり、ミキサーが上羽根と下羽根の２枚構成、あるいは上羽根、中間羽根、下羽根の３枚構成であるとき、少なくとも最初に接触する上羽根とのなす角度αが上記範囲を満たしていればよい。
【００３４】
第１ｂ工程では、図３に示す状態にて棒状のパルプシート１の端部（羽根１１から遠い方の端部）を機械的又は人為的に固定しておき、解繊の進行と共に、上記した所定角度αを維持したまま、回転状態の羽根１１に向かって棒状のパルプシート１を押し込んでいく。そして、棒状のパルプシート１の固定端部が回転状態の羽根１１に近づいたとき、固定状態を解放する。このようにして解繊するとき、羽根１１の回転圧力により、棒状のパルプシート１の先端の解繊部分（接触部分）も振動するため、上記の角度αも多少変動する可能性があるが、角度αの変動範囲は、初期の設定角度αから±１０°程度の範囲であればよい。
【００３５】
第１ｂ工程における処理は、セルロース繊維集合体の解繊を充分に行うことができればよく、例えば、セルロース繊維集合体が綿状に変化したことが目視にて確認できた時点を第１工程の処理の終了とすることができる。回転羽根の平均周速と攪拌時間は、セルロース繊維集合体の種類、形状、大きさ、投入量等により変化するものであるため、前記したように綿状に変化した時点を基準とすることが好適である。
【００３６】
このような第１ｂ工程の解繊法を適用することにより、例えば、第１ａ工程のように、パルプシートをそのままミキサーで解繊した場合と比べると、より解繊状態が向上され、熱可塑性樹脂と混合した場合の分散性も向上される。
【００３７】
（第１ｃ工程）
第１ｃ工程は、セルロース繊維集合体を解繊機により解繊して、綿状のセルロース繊維を得る工程である。
【００３８】
解繊機は、上記した回転羽根を有するミキサーとは別のものであり、セルロース繊維集合体に対して機械的に作用することで解繊して、綿状のセルロース繊維（多数本のセルロース繊維が絡み合って、綿状になっているもの）にすることができるものであればよい。解繊機は、乾式による解繊方式を採用するものが好ましく、市販されている古紙等の解繊に用いるものを挙げることができる。このような解繊機としては、（株）瑞光製の解繊機（Model FF-270，FF-280,FF-290）、池上機械（株）製のリサイクルブレーカーRB-100、石川県創造化開発共同組合製の古紙解繊機、西日本技術開発（有）製の小型乾式解繊機「ファイバライザ」、ターボ工業（株）のターボミル等を挙げることができる。
【００３９】
第１ｃ工程における処理は、セルロース繊維集合体の解繊を充分に行うことができればよく、例えば、セルロース繊維集合体が綿状に変化したことが目視にて確認できた時点を第１ｃ工程の処理の終了とすることができる。回転羽根の平均周速と攪拌時間は、セルロース繊維集合体の種類、形状、大きさ、投入量等により変化するものであるため、前記したように綿状に変化した時点を基準とすることが好適である。
【００４０】
（第１ｄ工程）
第１ｄ工程は、セルロース繊維集合体を、加温手段を備えた混練手段により解繊して、綿状のセルロース繊維を得る工程である。
【００４１】
加温手段を備えた混練手段は、上記した回転羽根を有するミキサーや解繊機とは別のものであり、ニーダー（好ましくは加圧式ニーダー）、バンバリミキサー、バッチ溶融混練材料を喰い込んだ状態シリンダー内に供給することができるロール又はスクリューを有する押出機、オープンロール混練機（ロールミル）から選ばれるものを用いることができる。
【００４２】
具体的には、（株）井上製作所製の型式KH-1-S、KH-2-S、KH-3-S、KH-5-S、KH-10-S、KH-20-S、KH-50-S、KH-100-S、KH-300-S、KH-500-S、KH-1000-S、KH-1500-S等のニーダー、（株）モリヤマ製の２軸テーパー押出機（2TE）（MS式２軸テーパースクリューとダイスを組み合わせた押出機）、２軸１軸押出機、フィーダールーダー（MS式２軸テーパースクリューとスクリュー押出機を組み合わせた押出機）、加圧型ニーダー、三井サーファー社製のオープン型高剪断二軸スクリュー混練造粒機、ニーデックス社製のオープンロール連続混練造粒機、（株）神戸製鋼所のMIXTRON ＢＢミキサー等を挙げることができる。
【００４３】
なお、ニーダー等の加温手段を備えた混練手段は、上記した回転羽根を有するミキサーや解繊機と比べると解繊能力が劣るため、セルロース繊維集合体として柔らかいものを使用する方法、予めセルロース繊維集合体に対して水で湿潤させる等の柔軟化処理をした後、解繊する方法を適用してもよい。
【００４４】
第１工程（第１ａ、第１ｂ、第１ｃ、第１ｄ工程）で用いるセルロース繊維集合体は、多数のセルロース繊維が結合一体化されたものであり、天然物でも工業製品でもよく、麻繊維、竹繊維、綿繊維、木材繊維、ケナフ繊維、ヘンプ繊維、ジュート繊維、バナナ繊維、ココナツ繊維等の集合体を用いることができる。
【００４５】
セルロース繊維は、熱安定性が高い点から、αセルロース含有量が高いものが好ましく、８０質量％以上がより好ましく、８５質量％以上が更に好ましく、９０質量％以上が特に好ましい。
【００４６】
セルロース繊維集合体としては、パルプシート又はその切断物が好ましい。パルプシート又はその切断物の厚み、形状、大きさは特に制限されず、ミキサーへの投入作業や攪拌作業が円滑にできる範囲で選択することができる。
【００４７】
セルロース繊維集合体がシートの場合は、例えば、厚さが０．１〜５ｍｍ、好ましくは１〜３ｍｍで、幅１〜５０ｃｍで、長さ３〜１００ｃｍ程度のものを用いることができる。
【００４８】
セルロース繊維集合体がシートの切断物の場合は、例えば、厚さが０．１〜５ｍｍ、好ましくは１〜３ｍｍで、幅２ｍｍ〜１ｃｍで、長さ３ｍｍ〜３ｃｍ程度の短冊状のもの、又は一辺が２ｍｍ〜１ｃｍ程度の四角形状のものが好ましい。
【００４９】
セルロース繊維集合体の水分含有率は、２０質量％以下が好ましく、１７質量％以下がより好ましく、１５質量％以下が更に好ましい。水分含有率が２０質量％以下であると、次工程において摩擦熱の発生による昇温が容易になり、セルロース繊維集合体が解繊され易く凝集物が残らないので好ましい。なお、水分含有率は、カールフィッシャー法による水分測定等により求める。
【００５０】
必要に応じて、セルロース繊維以外の有機繊維を使用することができるが、セルロース繊維と有機繊維の合計量中、セルロース繊維の割合が５０質量％以上になるようにすることが好ましく、より好ましくは５５質量％以上である。セルロース繊維以外の有機繊維としては、ナイロン繊維、ポリエステル繊維、アクリル繊維等を用いることができる。
【００５１】
（２）第２工程
第２工程は、混合機に解繊されたセルロース繊維と熱可塑性樹脂を入れて攪拌することで、解繊されたセルロース繊維と前記熱可塑性樹脂からなる混合物を得る工程である。
【００５２】
第２工程では、混合機として、攪拌手段として回転羽根を有するミキサーを使用する方法（第２ａ工程）、加温手段を備えた混練手段を使用する方法（第２ｂ工程）を適用することができる。
【００５３】
（第２ａ工程）
第２ａ工程では、攪拌手段として回転羽根を有するミキサーを使用し、前記ミキサーに解繊されたセルロース繊維と熱可塑性樹脂を入れて攪拌することで、発生した摩擦熱により前記熱可塑性樹脂を溶融させ、解繊されたセルロース繊維と前記熱可塑性樹脂からなる混合物を得る。この第２ａ工程では、攪拌手段として回転羽根を有するミキサーを使用するため、前記混合物は、解繊されたセルロース繊維に前記熱可塑性樹脂が付着した混合物になっている。
【００５４】
第２ａ工程では、攪拌時の回転羽根の平均周速が１０〜１００ｍ／秒の範囲で攪拌することが好ましく、より好ましくは平均周速が１０〜９０ｍ／秒、更に好ましくは平均周速が１０〜８０ｍ／秒で攪拌する。攪拌を継続するとミキサー内の温度が上昇し続け、モーターの動力が上昇する。この動力の上昇及びミキサー内の温度に応じて攪拌速度を徐々にあるいは一気に減速して回転数を低下させることが好ましく、平均周速が前記範囲になるようにする。
【００５５】
この状態で撹拌を継続した場合、再び動力が上昇するので、連結する次の第３工程で使用する冷却ミキサーに混合物を排出する。このとき、この混合物では、解繊されたセルロース繊維が熱可塑性樹脂中にほぼ均一に付着している。
【００５６】
第２ａ工程では、ミキサー内の昇温を補助して、セルロース繊維と熱可塑性樹脂との混合物の製造を容易にするため、加温手段により、ミキサーを加温することもできる。このときの温度は１２０〜２００℃程度が好ましい。
【００５７】
（第２ｂ工程）
第２ｂ工程では、加温手段を備えた混練手段（上記の回転羽根を有するミキサーは除く）を使用し、前記混練手段に解繊されたセルロース繊維と熱可塑性樹脂を入れて加温しながら攪拌することで、前記熱可塑性樹脂を溶融させ、解繊されたセルロース繊維と前記熱可塑性樹脂からなる混合物を得る。この第２ｂ工程では、加温手段を備えた混練手段を用いるため、前記混合物は、解繊されたセルロース繊維と前記熱可塑性樹脂が互いに分散した混合物となり、第２ａ工程のように、解繊されたセルロース繊維に前記熱可塑性樹脂が付着した混合物にはならない。
【００５８】
第２ｂ工程で使用する加温手段を備えた混練手段としては、第１ｄ工程で使用したものを同じものを挙げることができる。
【００５９】
第２工程（第２ａ工程又は第２ｂ工程）で用いる熱可塑性樹脂としては、融点２３０℃以下の結晶性樹脂及び非晶性樹脂から選ばれるものを用いることができる。
【００６０】
融点２３０℃以下の結晶性樹脂としては、ポリエチレン、ポリプロピレン、ポリアミド６、１１、１２、ポリブチレンテレフタレート、ポリアセタール、ポリビニルアルコール、生分解性樹脂〔ＰＢＳ（ポリブチレンサクシネート）系、ＰＢＳＡ（ポリブチレンサクシネートアジペート）系、ＰＣＬ（ポリカプロラクトン）系、ＰＬＡ(ポリ乳酸)系、セルロースアセテート系〕等が好ましく、ポリエチレン、ポリプロピレンがより好ましい。
【００６１】
非晶性樹脂は、キャピラリオメーターで測定した溶融粘度が１０2〜１０5ポイズ（２００℃，剪断速度１００sec-1）のものを用いることができ、ＧＰＰＳ、ＭＩＰＳ、ＨＩＰＳ、ＡＳ、ＡＢＳ、ＰＭＭＡ等が好ましい。
【００６２】
第２工程（第２ａ工程又は第２ｂ工程）で用いるセルロース繊維と熱可塑性樹脂の総量は、ミキサーの容量等に応じて設定する。セルロース繊維と熱可塑性樹脂の比率（いずれも絶乾状態とした場合）は、熱可塑性樹脂１００質量部に対して、セルロース繊維５〜５００質量部が好ましく、より好ましくは７〜４５０質量部、更に好ましくは１０〜４００質量部である。
【００６３】
特に、セルロース繊維の配合比率を多くする場合、例えば、樹脂１００質量部に対しセルロース繊維を６７質量部超えて配合する場合は、熱可塑性樹脂として粘度が低いものを用いることが望ましい。
【００６４】
例えば、ポリプロピレンを用いる場合、そのメルトフローレートは、温度２３０℃、荷重２１．６Ｎの条件下、２０〜２００ｇ／１０分のものが好ましく、ポリエチレンを用いる場合、そのメルトフローレートは、温度１９０℃、荷重２１．６Ｎの条件下、１０〜２００ｇ／１０分のものが好ましい。
【００６５】
また例えば、ＡＢＳ樹脂を用いる場合、そのメルトフローレートは、温度２２０℃、荷重１００Ｎの条件下、１０〜２００ｇ／１０分のものが好ましく、ポリスチレンを用いる場合、温度２００℃、荷重５０Ｎの条件下、５〜１００ｇ／１０分のものが好ましい。
【００６６】
（３）第３工程
第３工程は、第２工程（第２ａ工程又は第２ｂ工程）で得られた混合物を、加温装置を備えた混練手段に供給して混練する工程であり、前工程の混合時の温度よりも２０℃を超える温度まで低下させることなく混練する工程である。
【００６７】
第３工程は、第２工程における混合時の温度を積極的に低下させることなく、即ち冷却することなく混練することを目的とする工程である。このため、第２工程から第３工程への移行時、即ち、第２工程で用いるミキサーから、第３工程で用いる加温手段を備えた混練手段に混合物を移し替えるときの自然冷却等による温度低下を除いて、冷却することはしない。
【００６８】
第３工程では、第２工程の混合時の温度よりも２０℃を超える温度まで低下させることなく（第２工程の混合温度が１２０℃であると、第３工程の混合温度は１００℃未満にはしない。）、好ましくは１５℃、より好ましくは１０℃、更に好ましくは５℃を超える温度まで低下させることなく混合する。
【００６９】
加温手段を備えた混練手段としては、第１ｄ工程で使用したものを同じものを挙げることができる。
【００７０】
（４）第４工程
第４工程は、必要に応じて付加できる工程であり、上記の第１工程〜第３工程を経て得られた溶融混合物を押出成形機（第３工程と同じ押出機を用いることができる）にて溶融混練した後、６０〜１５０メッシュ（ＪＩＳ  Ｚ８８０１及びＩＳＯ  ３３１０）のメッシュ部を通過させ、その後、押し出す工程である。
【００７１】
メッシュ部は、ステンレス等の金属製のものであり、枠体内部にメッシュが形成された篩状のものである。メッシュ部は、押出成形機の出口近傍に配置することができる。メッシュ部のメッシュは６０〜２００メッシュであり、６０〜１５０メッシュが好ましく、６０〜１００メッシュがより好ましい。
【００７２】
メッシュ部は、異なるメッシュの２以上を組み合わせて用いることができる。例えば、組成物の流れ方向を上流（押出機の材料投入口に近い方）から下流（押出機の出口に近い方）とした場合、上流側により小さなメッシュ（より目開きの大きなもの）を配置し、下流側により大きなメッシュ（より目開きの小さなものであり、６０〜２００メッシュのもの）を配置することができる。
【００７３】
このようなメッシュの異なる２つのメッシュ部の組み合わせとしては、上流側に１０〜２０メッシュのメッシュ部を配置し、下流側に６０〜２００メッシュのメッシュ部を配置することができる。２つのメッシュ部は重ね合わせた状態で配置されていてもよいし、０．０１〜０．１ｃｍ程度の間隔を置いて配置されていてもよい。
【００７４】
この第４工程の処理により、解繊されていない繊維乃至は繊維塊を取り除くことができるため、成形体を製造したときのセルロース繊維の分散性がより高められる。また、上記したように目開きの異なる２つのメッシュを分離配置した場合には、より小さなメッシュ（より目開きの大きなもの）で大きめの繊維塊を取り除くことができ、より大きなメッシュ（より目開きの小さなもの）で更に小さな繊維塊を取り除くことができるため好ましい。
【００７５】
なお、第２工程で得られた混合物に対して、上記したようなニーダー等を用いた第３工程の処理をすることなく、前記混合物を押出成形機に供給して溶融混練した後、６０〜１５０メッシュ（ＪＩＳ  Ｚ８８０１及びＩＳＯ  ３３１０）のメッシュ部を通過させ、その後、押し出す処理をすることもできる。
【００７６】
＜樹脂成形体＞
本発明の樹脂成形体は、本発明の製造方法により得られたセルロース繊維含有組成物の固化物（造粒物）を用い、押出機や射出成形機により、所望形状に成形して得ることができる。なお、前記固化物（造粒物）の粒径が不揃いである場合には、必要に応じて、成形前に粉砕して粒径を揃えることができる。
【００７７】
本発明の樹脂成形体の製造に際しては、必要に応じて、セルロース繊維含有組成物の固化物（造粒物）に加えて、更に熱可塑性樹脂（成形体用の熱可塑性樹脂）を追加することができる。成形体用の熱可塑性樹脂としては、セルロース繊維含有組成物の製造に用いた樹脂のほか、公知の熱可塑性樹脂を用いることができる。成形体用の熱可塑性樹脂とセルロース繊維含有組成物の熱可塑性樹脂は同じもの又は相溶性のあるものを用いることが好ましいが、必要に応じて公知の相溶化剤を併用することで、相溶性のないものを用いてもよい。
【００７８】
樹脂成形体の製造時には、必要に応じて、カーボンブラック、無機顔料、有機顔料、染料、助色剤、分散剤、安定剤、可塑剤、改質剤、紫外線吸収剤又は光安定剤、酸化防止剤、帯電防止剤、潤滑剤、離型剤、結晶促進剤、結晶核剤、及び耐衝撃性改良用のエラストマー等を配合することができる。
【００７９】
本発明の樹脂成形体は、成形材料となるセルロース繊維含有組成物が解繊機により解繊されたセルロース繊維を使用して製造されているため、樹脂成形体中に解繊されたセルロース繊維が均一に分散されている。このため、下記要件（ａ）及び（ｂ）を満たす樹脂成形体を得ることができる。
（ａ）前記組成物から射出成形して得られた厚さ３ｍｍの樹脂成形体の表面に存在するセルロース繊維塊の内、最大径又は最大長さが０．５ｍｍ以上のセルロース繊維塊の数が５個／５００cm2以下（好ましくは３個／５００cm2以下）であること。
（ｂ）前記組成物７ｇから得られた厚さ１００〜８００μmのプレス成形体に存在するセルロース繊維塊の内、最大径又は最大長さが０．５ｍｍ以上のセルロース繊維塊の数が２０個／７ｇ以下（好ましくは１０個／７ｇ以下）であること。
【００８０】
本発明の樹脂成形体は、非発泡構造のものであるが、必要に応じて公知の発泡剤を用いて発泡構造（発泡体）にすることもできる。本発明の樹脂成形体は、非発泡構造及び発泡構造に係わらず、熱可塑性樹脂中にセルロース繊維が均一に分散され、それらが相互に絡み合って存在していることにより、内部に微細な隙間が形成されているため、軽量化することができるほか、釘打ちした場合でもひび割れ等が生じることがない。
【００８１】
発泡体の気泡構造は、独立気泡構造であっても連続気泡構造であってもよく、両方が混在していてもよい。発泡倍率は、通常１．０２倍以上であり、好ましくは１．０３倍以上、より好ましくは１．０５倍である。発泡倍率が１．０２倍未満の場合、満足できる釘打ち性を得ることができない。
【００８２】
発泡体は、発泡剤を用いずに自然な発泡を利用する方法、及び発泡剤を使用する方法のいずれの方法で製造してもよい。発泡剤を使用する場合、揮発性ガス及び／又は揮発性ガスを発生する発泡剤あるいは、水を用いることができる。
【００８３】
揮発性ガスを発生する発泡剤あるいは揮発性ガスを発生する発泡剤としては、プロパン，ブタン、ペンタン、ヘキサン等の炭化水素類、ＨＣＦＣ２２，ＨＦＣ−１４２ｂ、ＨＦＣ−１３４ａ等のハロゲン化炭化水素、塩化メチレンや塩化メチル等の塩素化炭化水素等の有機ガス、炭酸ガス、窒素ガス等の無機ガスを挙げることができる。これらを使用する場合の発泡剤の配合量は特に限定されず、使用する発泡剤の種類、所望の発泡倍率に応じて適宜設定すればよい。
【００８４】
また、クエン酸、アゾ化合物、ヒドラジド化合物、アジド化合物、炭酸塩等の分解型発泡剤も使用することができる。これらを使用する場合の発泡剤の割合は、発泡倍率等に応じて、例えば、樹脂１００質量部に対して０．１〜２０質量部が好ましく、より好ましくは０．５〜１０質量部である。
【００８５】
発泡剤は、熱可塑性樹脂と混合して用いてもよく、熱可塑性樹脂に含浸させて用いてもよい。更に発泡剤は、溶融混練された熱可塑性樹脂に添加又は圧入させてもよい。
【００８６】
また、発泡剤として水を使用する場合は、押出機に直接ポンプ等を取り付けて水を添加してもよいが、熱可塑性樹脂に配合するセルロース繊維に予め含浸させてもよく、この場合は、熱可塑性樹脂１００質量部に対して、好ましくは０．１〜２０質量部、より好ましくは０．５〜１０質量部となるように水を含浸させることがよい。
【００８７】
また、セルロース繊維含有組成物の固化物（造粒物）に水分を吸収させ、これを用いて発泡成形してもよい。この場合、成形体１００質量部に対して、好ましくは０．１〜２０質量部、より好ましくは０．５〜１０質量部となるように水分を吸収させるのがよい。
【００８８】
前記発泡剤に加えて、必要に応じて、例えば、タルク、炭酸カルシウム等の発泡助剤（又は発泡核剤）を添加してもよい。発泡助剤（又は発泡核剤）の割合は、樹脂１００質量部に対して０．１〜４質量部でよい。
【００８９】
本発明の樹脂成形体の密度は０．４〜１．５ｇ／ｃｍ3であることが好ましく、０．５〜１．４ｇ／ｃｍ3であることがより好ましく、０．６〜１．４ｇ／ｃｍ3であることがより好ましいが、用途に応じては、圧縮成形することで、より大きな密度の成形体にしてもよい。
【実施例】
【００９０】
実施例１
（第１ａ工程）
ヒーターミキサー（上羽根：混練用タイプ、下羽根：高循環・高負荷用，ヒーター及び温度計付き，容量２０Ｌ，品名ヘンシェルミキサーＦＭ２０Ｃ／Ｉ，三井鉱山（株）製）を１４０℃に加温し、下記のセルロースシートを投入し、平均周速５０ｍ／秒で攪拌した。約２分経過時点において、セルロース繊維品が綿状に変化した。
（セルロースシート）
日本製紙（株）製のパルプＮＤＰ−Ｔ，平均繊維径２５μm，平均繊維長さ１．８ｍｍ，αセルロース含有量９０％からなる、幅６０ｃｍ、長さ８０ｃｍ、厚み１．１ｍｍのシートを、幅１０ｃｍ、長さ２０ｃｍに切断したもの。
【００９１】
（第２ａ工程）
引き続き、ヒーターミキサー内にポリプロピレン（サンアロマー（株）製のＪ１３９）を投入した後、平均周速５０ｍ／秒で攪拌を続けた。このときのモーターの動力は２．５ｋＷであった。ミキサーの温度が１２０℃に達した時に、ＭＰＰ（酸変性ポリプロピレン、三洋化成工業（株）製  ユーメックス１０１０）を投入し攪拌を続けた。
約１０分経過時点において、動力が上がり始めた。更に１分後、動力は４ｋＷに上昇したので、周速を２５m/secの低速に落とした。更に、低速の撹拌の継続により、動力が再度上昇し始めた。
【００９２】
（第３工程）
低速回転開始１分３０秒後、電流値が１２Ａに達したので（この時ミキサー内の温度は、１７５℃であった。）、ミキサーの排出口を開け、溶融状態の塊状混練物を、１８５℃、５０rpmに設定したフィーダールーダー（モリヤマ製のMS式２軸テーパースクリューとスクリュー押出機を組み合わせた押出機）に投入し、セルロース繊維含有熱可塑性樹脂組成物ペレット１．８ｋｇを得た。第１ａ工程の開始から第３工程の終了までに要した時間は１５分１０秒であった。
【００９３】
実施例２
（第１ｂ工程）
ヒーターミキサー（上羽根：混練用タイプ、下羽根：高循環・高負荷用，ヒーター及び温度計付き，容量２０Ｌ，品名ヘンシェルミキサーＦＭ２０Ｃ／Ｉ，三井鉱山（株）製）を１４０℃に加温し、下記棒状のパルプシートを所定角度αにてミキサーに投入し、（図３参照）、平均周速５０ｍ／秒で攪拌した。約２分経過時点において、セルロース繊維品が綿状に変化した。
（棒状のパルプシート）
フェニックス社製の竹パルプ（平均繊維長さ１．７ｍｍ、αセルロース含有量９０％、破裂強さ３．９kPa）からなる、幅５ｃｍ、長さ２０ｃｍ、厚み１ｍｍのシートを図１で示すようにして巻いて（但し、１回巻き）筒状にしたもの。
【００９４】
（第２ａ工程）
引き続き、ヒーターミキサー内にポリプロピレン（サンアロマー（株）製のＪ１３９）を投入した後、平均周速５０ｍ／秒で攪拌を続けた。このときのモーターの電流値は３０Ａであった。ミキサーの温度が１２０℃に達した時に、ＭＰＰを投入し攪拌を続けた。
約１０分経過時点において、動力が上がり始めた。更に１分後、動力は４KWに上昇したので、周速を２５m/secの低速に落とした。更に、低速の撹拌の継続により、動力が再度上昇し始めた。
【００９５】
（第３工程）
低速回転開始１分３０秒後、電流値が１２Ａに達したので（この時のミキサー内の温度は、１８０℃であった。）、ミキサーの排出口を開け、２軸スクリューによる喰い込み式の３０φ２軸押出機にて、１８０℃のシリンダー温度設定で押出し、セルロース繊維含有熱可塑性樹脂組成物ペレット１．８ｋｇを得た。第１ａ工程の開始から第３工程の終了までに要した時間は、１５分３０秒であった。
【００９６】
実施例３
（第１ｃ工程）
解繊機（ターボ工業株式会社；ターボミル Ｔ−２５０）内に実施例１と同じセルロースシートを投入し、解繊した。目視上は、きれいに完全に解繊されていることを確認した。運転条件は８３００rpm、処理能力は約２０kg/hであった。
【００９７】
（第２ａ工程）
引き続き、ヒーターミキサー内に解繊したセルロースとポリプロピレン（サンアロマー（株）製のＪ１３９）を投入した後、平均周速５０ｍ／秒で攪拌を続けた。このときのモーターの動力は２．５ｋＷであった。ミキサーの温度が１２０℃に達した時に、ＭＰＰを投入し攪拌を続けた。
約１０分経過時点において、動力が上がり始めた。更に１分後、動力は４ｋＷに上昇したので、周速を２５m/secの低速に落とした。更に、低速の撹拌の継続により、動力が再度上昇し始めた。
【００９８】
（第３工程）
低速回転開始１分３０秒後、電流値が１２Ａに達したので（この時、ミキサー内の温度は、１７８℃であった。）、ミキサーの排出口を開け、２軸スクリューによる喰い込み式の３０φ２軸押出機にて、１８０℃のシリンダー温度設定でメッシュを入れずに押出し、セルロース繊維含有熱可塑性樹脂組成物ペレット１．８ｋｇを得た。第１ａ工程の開始から第３工程の終了までに要した時間は、１５分２０秒であった。
【００９９】
実施例４
実施例３の第２工程後、低速回転開始１分３０秒後、電流値が１２Ａに達したので、ミキサーの排出口をあけ、２軸スクリューによる喰い込み式の３０φ２軸押出機にて、１８０℃のシリンダー温度設定で６０メッシュと２０メッシュの金網を入れ、押出し、セルロース繊維含有熱可塑性樹脂組成物ペレット１．８ｋｇを得た。第１ａ工程の開始から第３工程の終了までに要した時間は、１５分３０秒であった。
【０１００】
実施例５
（第１ｄ工程及び第２ｂ工程）
実施例１の第１ａ工程と同じセルロースシートを容量５Ｌの加圧型ニーダー（温度180℃に設定）に投入し、更に水２００ｇを加えてシートを湿潤させた状態で、５０rpmで５分間ブレードを回転させて解繊した。その後、引き続き５０rpmでブレードを回転させながら、ポリプロピレン（サンアロマー（株）製のＪ１３９）を投入した。
【０１０１】
（第３工程）
その後、加圧型ニーダーの排出口を開け、２軸スクリューによる喰い込み式の３０φ２軸押出機にて、１８０℃のシリンダー温度設定で押し出し、セルロース繊維含有熱可塑性樹脂組成物ペレット２．３ｋｇを得た。第１ａ工程の開始から第３工程の終了までに要した時間は、１５分５５秒であった。
【０１０２】
比較例１
（第１ａ工程）
ヒーターミキサー（上羽根：混練用タイプ、下羽根：高循環・高負荷用，ヒーター及び温度計付き，容量２０Ｌ，品名ヘンシェルミキサーＦＭ２０Ｃ／Ｉ，三井鉱山（株）製）を１４０℃に加温し、下記のセルロースシートを投入し、平均周速５０ｍ／秒で攪拌した。約２分経過時点において、セルロース繊維品が綿状に変化した。
（セルロースシート）
日本製紙（株）製のパルプＮＤＰ−Ｔ，平均繊維径２５μm，平均繊維長さ１．８ｍｍ，αセルロース含有量９０％からなる、幅６０ｃｍ、長さ８０ｃｍ、厚み１．１ｍｍのシートを、幅１０ｃｍ、長さ２０ｃｍに切断したもの。
【０１０３】
（第２ａ工程）
引き続き、ヒーターミキサー内にポリプロピレン（サンアロマー（株）製のＪ１３９）を投入した後、平均周速５０ｍ／秒で攪拌を続けた。このときのモーターの動力は２．５ｋＷであった。ミキサーの温度が１２０℃に達した時に、ＭＰＰを投入し攪拌を続けた。
約１０分経過時点において、動力が上がり始めた。更に１分後、動力が４ｋＷに上昇したので、周速を２５m/secの低速に落とした。更に、低速の撹拌の継続により、動力が再度上昇し始めた。低速回転開始１分３０秒後、電流値が１２Ａに達したので（この時、ミキサー内の温度は１８０℃であった。）、ミキサーの排出口を開け、接続する冷却ミキサーに排出した。
冷却ミキサー（回転羽根：冷却用標準羽根、水冷手段（２０℃）及び温度計付き、容量４５Ｌ、品名クーラーミキサーＦＤ２０Ｃ／Ｋ、三井鉱山（株）製）を用い、平均周速１０ｍ/秒で攪拌を開始し、ミキサー内の温度が８０℃になった時点で攪拌を終了した。
この処理により、セルロース繊維とポリプロピレンの混合物は固化して、直径が数ｍｍから２ｃｍ程度の造粒物が得られた。
【０１０４】
（第３工程）
得た造粒物を２軸押出機に投入し、溶融混練し、セルロース繊維含有熱可塑性樹脂組成物ペレット１．６ｋｇを得た。第１ａ工程の開始から第３工程の終了までに要した時間は、２１分１０秒であった。
【０１０５】
実施例と比較例で得られた組成物を用いて成形体を製造し、下記の各試験を行った。結果を表１に示す。
【０１０６】
（１）要件（ａ）：成形体表面に存在するセルロース繊維塊の数（個／５００cm2）
実施例及び比較例の組成物を用い、射出成形機にて１９０℃のシリンダー温度にてカラープレート（５０mm×１００mm×３mm）を１０枚成形した。そのカラープレート１０枚の片一方の面を５倍以上の拡大境にて観察し、合計５００cm2中の最大径又は最大長さが０．５mm以上のセルロース繊維の未解繊物に起因するセルロース繊維塊の数を数えた。
【０１０７】
（２）曲げ強さ（ＭＰａ）
ＩＳＯ１７８に準拠して測定した。
【０１０８】
（３）曲げ弾性率（ＭＰａ）
ＩＳＯ１７８に準拠して測定した。
【０１０９】
（４）ペレット２ｋｇを製造するに要した時間
各実施例及び比較例で得られたペレット量をＸkgとし、その製造に要した時間（全工程で要した合計時間）をＹ分としたとき、２Ｙ／Ｘから求めた。
【０１１０】
【表１】
2010089483.tif 000002
【０１１１】
表１から明らかなとおり、本発明の製造方法を適用することにより、同量のペレットを得るために要する製造時間を短縮することができるため、消費エネルギーも減少させることができる。よって、製造量がトン単位となった場合の消費エネルギーの低減量は、非常に大きなものとなる。
【産業上の利用可能性】
【０１１２】
本発明の樹脂成形体は、電気・電子部品の梱包材料、建築資材（壁材等）、土木資材、農業資材、自動車部品（内装材、外装材）、包装資材（容器、緩衝材等）、生活資材（日用品等）に適用することができる。特に、樹脂成形体表面に存在するセルロース繊維塊が殆どなく、表面外観が美しいため、各種製品の外装材として適している。
【図１】
2010089483.tif 000003
【図２】
2010089483.tif 000004
【図３】
2010089483.tif 000005